(57)【特許請求の範囲】
【請求項１】
プラズマディスプレイパネル表面に隔壁により区分けされて設けられた放電セル毎に蛍光体層を形成する際、前記蛍光体を注入する前記放電セルを選択するためのマスクを用いるフォトリソグラフィによりパターニングされたフィルムを用いるプラズマディスプレイパネルの蛍光面製造方法であり、
前記プラズマディスプレイパネル表面に前記隔壁を形成する隔壁形成工程と、
前記隔壁上面に前記フィルムを塗布する塗布工程と、
前記フィルムを前記マスクを介して露光する露光工程と、
前記フィルムを現像する現像工程と、
前記現像工程によりパターニングされ、上部のフィルムが除去された放電セルに蛍光体の混入されたワックスを擦り込む擦込工程と、
前記ワックスを加熱して前記ワックスを溶融し、前記蛍光体を前記放電セルに固定する加熱工程と、
該加熱工程後に前記プラズマディスプレイパネル表面の前記フィルムを全て除去するフィルム除去工程と
を有することを特徴とするプラズマディスプレイパネルの蛍光面製造方法。
【請求項２】
前記プラズマディスプレイパネルがカラーであり、レッド、グリーンおよびブルーのそれぞれの蛍光体毎に前記塗布工程、前記露光工程、前記現像工程、前記擦込工程、前記加熱工程および前記除去工程を行い所定の前記放電セルに固定することを特徴とする請求項１記載のプラズマディスプレイパネルの蛍光面製造方法。
【請求項３】
前記蛍光体の混入される前記ワックスの材料が加熱による燃焼時にカーボン残さの残らないことを特徴とする請求項１または請求項２に記載のプラズマディスプレイパネルの蛍光面製造方法。
【発明の詳細な説明】
【０００１】
【発明の属する技術分野】
この発明は、表示デバイスとして用いられるＰＤＰ（プラズマディスプレイパネル）の隔壁壁面に蛍光体層を形成する蛍光面製造法に係わるものである。
【０００２】
【従来の技術】
現在、主流で行われている蛍光面製造法には、スクリーン印刷方法がある。このスクリーン印刷方法は、ＰＤＰにおいて隔壁により分離されているそれぞれの空間（以下、放電セルとする）に壁面塗布法を用いて蛍光体画素を形成する。
【０００３】
このとき、このスクリーン印刷方法は、スクリーンを介する印刷手法を用いて所定の空間に蛍光体が混入されているペースト状の液体を流し込む方法である。そして、スクリーン印刷方法は、乾燥時において、表面張力により自然に壁面に蛍光体層が形成されるメカニズムを利用している。
【０００４】
【発明が解決しようとする課題】
しかしながら、スクリーン印刷法は、
▲１▼ 蛍光体面に対するスクリーンの位置合わせ精度が良くない。
例えば、４２インチの長さにおいて、５０〜２００μｍのずれ、および歪 みを生じる。
【０００５】
▲２▼ スクリーンから放電セルへ抜け落ちるペースト量が一定でなく蛍光体形状 が不均一となる。
例えば、隔壁上部に丸みおよび凹凸が存在し、蛍光体の擦り込むときに剥 がれを生じ、放電セル内における蛍光体の量および形状に不均一を生じる。
【０００６】
▲３▼ 蛍光体によるスクリーン上の研磨作用により蛍光体の汚れが発生する。
等の欠点を有する。
【０００７】
位置あわせの精度を上げるプラズマディスプレイパネルの蛍光面製造方法として、サンドブラスト形成法がある。しかしながら、サンドブラスト形成法は、隔壁の上部における放電セルを覆うカバーの密着性が悪くなり、放電セル内における蛍光体の量および形状に不均一を生じる。
【０００８】
本発明は、このような背景の下になされたもので、位置合わせ精度が向上し、プラズマディスプレイパネルの放電セル全体で均一な蛍光体形状が得られ、かつ蛍光体の汚れが発生しないプラズマディスプレイパネルの蛍光面製造方法を提供することを目的とする。
【０００９】
【課題を解決するための手段】
請求項１記載の発明は、プラズマディスプレイパネル表面に隔壁により区分けされて設けられた放電セル毎に蛍光体層を形成するプラズマディスプレイパネルの蛍光面製造方法において、前記蛍光体を注入する前記放電セルを選択するためのマスクを用いるフォトリソグラフィによりパターニングされたフィルムを用いること特徴とする。
【００１０】
請求項２記載の発明は、請求項１記載のプラズマディスプレイパネルの蛍光面製造方法において、前記プラズマディスプレイパネル表面に前記隔壁を形成する隔壁形成工程と、前記隔壁上面に前記フィルムを塗布する塗布工程と、前記フィルムを前記マスクを介して露光する露光工程と、前記フィルムを現像する現像工程と、前記現像工程によりパターニングされ、上部のフィルムが除去された放電セルに蛍光体の混入されたワックスを擦り込む擦込工程と、前記ワックスを加熱して前記ワックスを溶融し、前記蛍光体を前記放電セルに固定する加熱工程と、前記プラズマディスプレイパネル表面の前記フィルムを全て除去するフィルム除去工程とを有することを特徴とする。
【００１１】
請求項３記載の発明は、請求項２記載のプラズマディスプレイパネルの蛍光面製造方法において、前記プラズマディスプレイパネルがカラーである場合、レッド、グリーンおよびブルーのそれぞれの蛍光体毎に前記塗布工程、前記露光工程、前記現像工程、前記擦込工程、前記加熱工程および前記除去工程を行い所定の前記放電セルに固定することを特徴とする。
【００１２】
請求項４記載の発明は、請求項１ないし請求項３のいずれかに記載のプラズマディスプレイパネルの蛍光面製造方法において、前記蛍光体の混入される前記ワックスの材料が加熱による燃焼時にカーボン残さの残らないことを特徴とする。
【００１３】
【発明の実施の形態】
以下、図面を参照して本発明の実施形態について説明する。図１〜図７は本発明の一実施形態によるプラズマディスプレイパネルの蛍光面製造方法の流れを示している。図１〜図７は、各工程におけるプラズマディスプレイパネルの縦方向の断面形状を示す概念図である。
【００１４】
図１において、Ｓは絶縁体材料、例えば低融点ガラスで形成されるプラズマディスプレイパネルの基板である。そして、隔壁２は、基板Ｓ上に等間隔、例えば２４０μｍの間隔で１２０μｍの高さで基板Ｓ上部表面に絶縁体材料、例えばセラミック混合体により形成される。ここで隔壁２は、基板Ｓ表面全面に略正方形上の枠を複数形成している。
【００１５】
この枠内部の空間、例えばＣ１、Ｃ２、Ｃ３およびＣ４は、プラズマディスプレイパネルにおけるプラズマによる発光が起こる放電セルである。次に、ドライフィルム１はテンティング性（空間強度）を有するネガレジストであり、隔壁２の上面に、例えば２５μｍの厚さで形成され、放電セルＣ１、放電セルＣ２、放電セルＣ３および放電セルＣ４のそれぞれの開口部を塞ぐ。
【００１６】
次に、図２において、放電セルＣ１、放電セルＣ２、放電セルＣ３および放電セルＣ４上の任意のドライフィルム１を除去するため、マスク露光が行われる。例えば、カラー用のプラズマディスプレイパネルを形成する場合、ＲＧＢ（レッド-グリーン-ブルー）の３種類の蛍光体がおのおの周期的に放電セルに固定される必要がある。
【００１７】
そこで、例えば、放電セルＣ１および放電セルＣ４にはレッドの蛍光体を固定し、放電セルＣ２にはグリーンの蛍光体を固定し、放電セルＣ３にはブルーの蛍光体を固定する。
【００１８】
そして、放電セルＣ１および放電セルＣ４へレッドの蛍光体を固定する場合、マスク３を介してドライフィルム１へ紫外線（ＵＶ）、例えば波長３６５ｎｍの紫外線を２０秒の間照射する。
【００１９】
ここで、マスク３は放電セルＣ１および放電セルＣ４上部のドライフィルム１に対して紫外線がマスクされ、照射されないようになっている（フォトリソグラフィ）。この紫外線照射により、紫外線が照射されなかった放電セルＣ１および放電セルＣ４上部のドライフィルム１以外の紫外線が照射された放電セルＣ２および放電セルＣ３上部のドライフィルム１が現像液、例えば炭酸ナトリウム１％溶液に溶解しない状態に固化される。
【００２０】
次に、図３において、現像液に浸されてドライフィルム１の現像が行われる。これにより、マスク３によりマスクされ、紫外線が照射されていない放電セルＣ１および放電セルＣ４上部のドライフィルム１が溶解される。この結果、放電セルＣ１および放電セルＣ４の上部が開放される。
【００２１】
次に、図４において、レッドの蛍光体入りのワックス４がドライフィルム１上部全体にラバー製のブレード等により均一に塗布される。これにより、レッドの蛍光体Ｋ１入りのワックス４が、ドライフィルム１が除去されて上部の開放されている放電セルＣ１および放電セルＣ４に擦り込まれる。
【００２２】
次に、図５において、ワックス４は、オーブン内部において６０〜１５０度の雰囲気により加熱融解される。これにより、ワックス４は、融解されて液状化し、表面張力により放電セルＣ１および放電セルＣ４の内部に広がる。そして、室温において冷却することで、ワックス４は表面張力で広がった状態において固化する。
【００２３】
次に、図６において、ドライフィルム１は、例えば苛性ソーダ溶液により除去される。そして、蛍光体Ｋ１を含んだワックス４のみが放電セルＣ１および放電セルＣ４内に固定される。
【００２４】
次に、図１と同様に、あらたなドライフィルム１’が隔壁２上面に塗布されて形成される。そして、図２と同様に、放電セルＣ２上部に紫外線を遮光するマスク３’を設け、このマスク３’を介してドライフィルム１’へ紫外線を照射する。次に、図３と同様に、放電セルＣ２上のドライフィルム１’を現像して除去する。
【００２５】
そして、図４と同様に、グリーンの蛍光体入りのワックス４’がドライフィルム１’上部全体にラバーブレードにより均一に塗布される。これにより、グリーンの蛍光体Ｋ２入りのワックス４’が、ドライフィルム１’が除去されて上部の開放されている放電セルＣ２に擦り込まれる。
【００２６】
次に、図５と同様に、ワックス４’は、加熱融解されて液状化し、表面張力により放電セルＣ２の内部に広がる。そして、室温において冷却することで、ワックス４’は表面張力で広がった状態において固化する。そして、図６において、ドライフィルム１’は、苛性ソーダ溶液により除去される。そして、蛍光体Ｋ２を含んだワックス４’のみが放電セルＣ２内に固定される。
【００２７】
次に、図１と同様に、あらたなドライフィルム１’’が隔壁２上面に塗布されて形成される。そして、図２と同様に、放電セルＣ３上部に紫外線を遮光するマスク３’’を設け、このマスク３’’を介してドライフィルム１’’へ紫外線を照射する。次に、図３と同様に、放電セルＣ３上のドライフィルム１’’を炭酸ナトリウム１％溶液により現像して除去する。
【００２８】
そして、図４と同様に、グリーンの蛍光体入りのワックス４’’がドライフィルム１’’上部全体にラバーブレード等により均一に塗布される。これにより、グリーンの蛍光体Ｋ３入りのワックス４’’が、ドライフィルム１’’が除去されて上部の開放されている放電セルＣ３に擦り込まれる。
【００２９】
次に、図５と同様に、ワックス４’’は、加熱融解されて液状化し、表面張力により放電セルＣ３の内部に広がる。そして、室温において冷却することで、ワックス４’’は表面張力で広がった状態において固化する。そして、図６において、ドライフィルム１’’は、苛性ソーダ溶液により除去される。
【００３０】
次に、図７において、固化されているレッドの蛍光体が混入されたワックス４、グリーンの蛍光体が混入されたワックス４’およびブルーの蛍光体が混入されたワックス４’’は、たとえば４００度における熱処理により燃焼される。このとき、バインダーとなっているワックス４、ワックス４’およびワックス４’’は、ガス化されて除去される。そして、蛍光体Ｋ１のみが放電セルＣ１および放電セルＣ４内に、蛍光体Ｋ２のみが放電セルＣ２内に、蛍光体Ｋ３のみが放電セルＣ３内に固定される。
【００３１】
このとき、ワックス４、ワックス４’およびワックス４’’として用いるバインダーの材料としては、加熱による燃焼（焼成）時にカーボン残さの残らない材料、例えばステアリルアルコール、ステアリン酸、パラフィン、ポリエチレンワックスおよびセタノール等が用いられる。
【００３２】
また、ワックス４、ワックス４’およびワックス４’’の調整方法は、前述したカーボン残さの残らない材料と、エチルセルロースと、蛍光体とを「４０：２：１０」の割合で加熱融解して均一に混ぜ合わせる。そして、混ぜ合わせたカーボン残さの残らない材料、エチルセルロースおよび蛍光体との混合物と、「１００℃」の湯とを「５２：２００」の割合で加え、高速撹拌した後に急冷させることで、ワックスで包まれた（バインドされた）蛍光体を調整する。
【００３３】
【発明の効果】
請求項１記載の発明によれば、プラズマディスプレイパネル表面に隔壁により区分けされて設けられた放電セル毎に蛍光体層を形成するプラズマディスプレイパネルの蛍光面製造方法において、前記蛍光体を注入する前記放電セルを選択するためのマスクを用いるフォトリソグラフィによりパターニングされたフィルムを用いるため、前記蛍光体を注入する前記放電セルに対する前記フィルムの位置合わせ精度が向上し、均一な量の蛍光体を各放電セルへ供給し、均一な形状で蛍光体を放電セル内で固定することが可能となる。
【００３４】
請求項２記載の発明によれば、前記プラズマディスプレイパネル表面に前記隔壁を形成する隔壁形成工程と、前記隔壁上面に前記フィルムを塗布する塗布工程と、前記フィルムを前記マスクを介して露光する露光工程と、前記フィルムを現像する現像工程と、前記現像工程によりパターニングされ、上部のフィルムが除去された放電セルに蛍光体の混入されたワックスを擦り込む擦込工程と、前記ワックスを加熱して前記ワックスを溶融し、前記蛍光体を前記放電セルに固定する加熱工程と、前記プラズマディスプレイパネル表面の前記フィルムを全て除去するフィルム除去工程とを有するため、前記蛍光体を注入する前記放電セルに対するマスクの位置合わせ精度が向上し、均一な量の蛍光体を各放電セルへ供給し、均一な形状で蛍光体を放電セル内で固定し、かつ蛍光体面の汚れの発生を防止でき、かつ歩留まりが向上させることができ、材料利用効率が向上し、コストダウンを可能とする。
【００３５】
請求項３記載の発明によれば、前記プラズマディスプレイパネルがカラーである場合、レッド、グリーンおよびブルーのそれぞれの蛍光体毎に前記塗布工程、前記露光工程、前記現像工程、前記擦込工程、前記加熱工程および前記除去工程を行い所定の前記放電セルに固定するため、前記蛍光体を注入する前記放電セルに対する前記フィルムの位置合わせ精度が向上し、均一な量の蛍光体を各放電セルへ供給し、均一な形状で蛍光体を放電セル内で固定できるので、蛍光体の滲みのないカラープラズマディスプレイを形成できる。
【００３６】
請求項４記載の発明は、前記蛍光体の混入される前記ワックスの材料が加熱による燃焼時にカーボン残さの残らないため、放電セル内における蛍光体面に汚れが発生しない。
【図面の簡単な説明】
【図１】  本発明の一実施形態によるプラズマディスプレイパネルの蛍光面製造方法の塗布工程を説明する、プラズマディスプレイパネルの断面形状を示す概念図である。
【図２】  本発明の一実施形態によるプラズマディスプレイパネルの蛍光面製造方法の露光工程を説明する、プラズマディスプレイパネルの断面形状を示す概念図である。
【図３】  本発明の一実施形態によるプラズマディスプレイパネルの蛍光面製造方法の現像工程を説明する、プラズマディスプレイパネルの断面形状を示す概念図である。
【図４】  本発明の一実施形態によるプラズマディスプレイパネルの蛍光面製造方法の擦込工程を説明する、プラズマディスプレイパネルの断面形状を示す概念図である。
【図５】  本発明の一実施形態によるプラズマディスプレイパネルの蛍光面製造方法の加熱工程を説明する、プラズマディスプレイパネルの断面形状を示す概念図である。
【図６】  本発明の一実施形態によるプラズマディスプレイパネルの蛍光面製造方法の除去工程を説明する、プラズマディスプレイパネルの断面形状を示す概念図である。
【図７】  本発明の一実施形態によるプラズマディスプレイパネルの蛍光面製造方法の焼成工程を説明する、プラズマディスプレイパネルの断面形状を示す概念図である。
【符号の説明】
１  ドライフィルム
２  隔壁
３  マスク
４  ワックス（蛍光体入りワックス）
Ｃ１、Ｃ２、Ｃ３、Ｃ４  放電セル
Ｋ１、Ｋ２、Ｋ３  蛍光体
Ｓ  基板
【図１】
0004112697.tif 000002
【図２】
0004112697.tif 000003
【図３】
0004112697.tif 000004
【図４】
0004112697.tif 000005
【図５】
0004112697.tif 000006
【図６】
0004112697.tif 000007
【図７】
0004112697.tif 000008